-黒液流を用意するステップと、-上昇させた温度で黒液流を処理するステップと、-熱処理された黒液からリグニンを沈殿させるステップとを含む、黒液からの沈殿リグニンの製造方法。黒液のpHを低下させることによりリグニンを沈殿させる、請求項1に記載の方法。黒液の温度を150~200°Cに、好ましくは170~190°Cに上昇させる、請求項1または2に記載の方法。上昇させた温度で1~60分間、好ましくは1~5分間、黒液を処理する、請求項1から3のいずれかに記載の方法。熱処理の前に黒液のpHを少なくとも部分的に低減させる、請求項1から4のいずれかに記載の方法。熱処理前の黒液の固形分が30から50tsの間である、請求項1から5のいずれかに記載の方法。請求項1から6のいずれかに記載の方法によって製造された沈殿リグニン。リグニンの平均分子量が低減されている、請求項7に記載の沈殿リグニン。残留ヘミセルロースに関する不純度が低減されている、請求項7または8に記載の沈殿リグニン。沈殿リグニンのろ過性が向上されている、請求項7から9のいずれかに記載の沈殿リグニン。溶媒と請求項7から10のいずれかに記載の沈殿リグニンとを含む溶液であって、粘度が低減されかつヘミセルロースに関する不純度がより低い溶液。バイオリファイナリー関連用途またはエネルギー回収における、請求項7から10のいずれかに記載の沈殿リグニンの使用。化学的な方法または化学製品中における化合物としての、請求項7から10のいずれかに記載の沈殿リグニンの使用。発明の詳細な説明黒液の熱処理を組み合わせ、熱処理された黒液のリグニン沈殿を続けて行うことにより、黒液からリグニンを非常に効率的に沈殿させることが可能である。本発明による方法は、沈殿リグニンの製造のための、とりわけ低い粘度および低い平均分子量を有するリグニンの製造のための他の方法と比較して、より簡単であるのみならず、費用効率もより高い。そのうえ、粘度を低減させるための黒液の熱処理はまた、黒液からのリグニンの沈殿をも改良するであろうことが示されている。リグニンの沈殿方法は、黒液それ自体および熱処理された黒液中のリグニンの改良された性質に起因して、より一層効率的なものであろう。沈殿リグニンは改良された性質を持つであろうものであり、例として、沈殿リグニンのろ過性は減少した残留ヘミセルロース量に起因して改良される。残留ヘミセルロースは、水相からの沈殿リグニン分離の間にろ過抵抗を増加させるハイドロゲルを形成し得る。黒液中の残留ヘミセルロース量は熱処理の間に低減され、したがってその後の工程段階、例えばろ過性などが改良される。そのうえ、有機溶媒などの溶媒および沈殿リグニンを含むスラリーまたは溶液の粘度は低減されるであろう。このことはリグニンを含むスラリーまたは溶液を取り扱いやすくする。沈殿リグニンを含むスラリーまたは溶液のポンピングpumpingは改良され、リグニンと他の成分との混合を改良することも可能である。リグニンを含むスラリーまたは溶液の粘度は、熱処理、例えば処理の時間および温度に、ならびに黒液を製造するパルプ化法の時間および温度に依存する。沈殿リグニンの特性、例えば粘度などは先行技術による方法においては通常、容易に低減または改変され得ない。本発明による方法は、沈殿リグニンまたは沈殿リグニンを含む溶液の粘度、分子量を低減させ且つ品質一貫性を上昇させる可能性を提供することを目的とする。これは、沈殿リグニンのさらなる使用、例えばエネルギー回収もしくはバイオリファイナリー関連用途における使用、または化学的な方法および製品中での化合物としての使用さえも可能にするために重要である。沈殿リグニンの粘度の減少は、その後のプロセスにおいて製品および中間製品のより高い品質一貫性を可能にする。沈殿リグニンの粘度を純粋なリグニンでガラス転移温度より上の温度で測定することが可能である。あるいは、沈殿リグニンの粘度を液体または溶媒中に溶解されたまたは分散されたリグニンを含む溶液について測定することが可能である。製造されるリグニンの違いに起因して、パルプ化法および用いられるセルロース系原材料の違いに起因して、沈殿リグニンの粘度および他の性質は大きく変わるであろう。本発明による方法によれば、先行技術によって製造されるリグニンに比べてより粘度が低くかつ粘度のばらつきがより少ないリグニンが得られる。用意される黒液は、セルロース系材料の蒸解の間に製造される。形成された黒液は蒸解されたセルロース系材料から分離され、分離された黒液の少なくとも一部は上昇させた温度で処理され、リグニンが沈殿させられ、その後に熱処理された黒液から分離される。蒸解釜から分離される黒液の少なくとも一部が本発明によって処理されるのが好ましく、これはすなわち、分離される黒液流全体を処理する必要はない。蒸解釜からの黒液の総量の5~100、好ましくは5~50が本発明によって処理されるのが好ましい。このようにして黒液のいくらかは黒液のエネルギーの利用のために回収ボイラー中で燃やされる。分離された黒液のうちのどの位の量がそれぞれ回収ボイラーに導かれ、熱処理に続けて沈殿されるかは、各最終製品に対する要求によって異なる。時には大量の沈殿リグニンを製造するのが望ましく、したがって大量の分離された黒液が熱処理され、その後に沈殿させられる。黒液の温度の上昇は好ましくは水蒸気の添加により実施される。水蒸気はパルプミルpulpmill中でしばしば容易に利用可能であり、黒液が水を含むことから、水蒸気の形でより多くの水を添加してもその後の処理に悪影響を与えない。しかし黒液の温度を上昇させるための他の従来法が用いられてもよい。その温度はセルロース系材料の蒸解の間に用いられる温度より上に、すなわち蒸解温度より上に上げられる。温度は150~200°Cの間、好ましくは170~190°Cの間であるのが好ましい。熱処理の間にリグニンの分子量は低減される。これにより、黒液の粘度および黒液のリグニンの粘度が低減される。リグニンは、いくつかのその後の酸性化および洗浄washingステップにより沈殿し得る。例えば、黒液を最初に酸性化し、続けて脱水することが可能である。得られるリグニンろ過ケークはその後に懸濁され、pHが再度低減され、続けて二回目の脱水が行われる。リグニンはその後に置換洗浄により洗浄され、製造されたリグニンは最後に脱水される。このようにして高い乾燥含量を有するリグニンが形成される。かかるリグニン沈殿方法の1つの例はWO2006031175A中により詳細に記載されている。リグニンを沈殿させる他の方法もまた用いられ得る。例えば、黒液からリグニンを分離するであろう膜ろ過である。一方、黒液からリグニンを分離または沈殿させるための他の従来法もまた用いられ得る。WO2006031175A中に記載される方法と類似した、または同一の方法がリグニンを沈殿させるために用いられる場合、黒液のpHを最初に低減させ、続けて黒液の熱処理を行い、その後にWO200631175Aに記載されるような方法を続ける、すなわち種々の洗浄ステップおよびリグニンを完全に沈殿させるためのpHを低下させる追加のステップを続けることが可能である。製造されるリグニンはバイオリファイナリー関連用途において、エネルギー回収として、または化学的な方法もしくは製品中で化合物として用いられ得る。このリグニンは種々の成分、例えばプラスチックなどの中で添加物として用いられることが可能である。図1は本発明の1つの実施形態による方法の概略図を記載する。中でセルロース系材料が蒸解されて黒液が形成される蒸解釜図示せずからの黒液1は蒸発装置2に導かれる。蒸発された黒液3は、黒液からエネルギーを抽出するために回収ボイラー4にもたらされる。黒液の少なくとも一部5は蒸発装置2から除去され、黒液の温度を蒸解釜中で用いられる温度より上に上昇させる熱処理6に導かれる。熱処理6の後に、黒液は、沈殿リグニンが形成される沈殿プロセス7に導かれる。沈殿リグニン8はその後に所望の仕方で用いられる。蒸解釜から導かれる黒液1の乾燥固形分はおよそ10tsである。蒸発の間に水が除去され、乾燥含量は増加する。蒸発後の黒液3の乾燥含量はおよそ80tsに増加する。乾燥含量が増加しすぎる前に黒液の少なくとも一部5を蒸発装置2から除去するのが好ましい。上昇させた温度で処理される黒液5の乾燥含量は30~50tsの間が好ましい。黒液は、乾燥含量が所望のレベルである時に上に述べたように蒸発装置2から除去される。黒液3は回収ボイラー4に導かれる時に固形分が高いのが好ましいが、その理由は回収ボイラー4中で高い固形分を有する、すなわちより少ない量の水を含む黒液を燃やすのがよりエネルギー効率が高いからである。しかしながら、乾燥含量が高すぎる黒液を取り扱い、そして熱を使用して処理し、続けてその黒液からリグニンを沈殿させるのは実用的でない。その結果として、本発明によって処理される黒液の乾燥含量は好ましくはより低い。本発明による沈殿リグニンはバイオリファイナリー関連用途、エネルギー回収において、または化学的な方法もしくは製品中で化合物として好ましく用いられる。沈殿リグニンの改良された性質、例えば低減されたヘミセルロース量などに起因して、リグニンの純度は改良され、そのことが多くの製品における利点である。そのうえ、沈殿リグニンの取り扱いおよびその後の加工は改良され、促進されるが、そのことが多くの化学的な方法において沈殿リグニンを有用なものとする。例針葉樹クラフト蒸解法からの黒液を温度180°Cで30分の間、処理した。熱処理された黒液をその後にpHを約10に低下させることにより沈殿させた。沈殿リグニンをその後にろ過して洗浄した。下の表1は本発明によって熱処理された黒液から沈殿した沈殿リグニンの分子量および粘度の測定結果を示す。リグニンの分子量はゲル浸透クロマトグラフィーGPCを使用して測定した。有機溶媒この場合、我々はポリエーテルポリオールを用いた中に20wtで沈殿リグニンを含むスラリーに対して粘度を測定し、スラリーを80°Cまで1時間加熱し、その後にスピンドル粘度計を使用して粘度を測定した。表1からわかるように、熱処理された黒液から沈殿したリグニンの分子量およびリグニンを含むスラリーの粘度はいずれも低減されている。上の本発明の詳細な説明を考慮すれば、他の変形や変更は当業者に明らかになる。しかしながら、かかる他の変形や変更が本発明の精神および範囲から逸脱することなく行えることは明らかであろう。